(57)【特許請求の範囲】
【請求項１】
親水性モノマーと、下記式：
【化１】
0003645919.tif 000010
式中、
Ｒ１は水素又はメチルであり、
Ｒ２、Ｒ３、Ｒ４及びＲ５中の１つは炭素原子の総数が４乃至２０である非環状一
価アルキル基であり、そして他の３つは水素であり、
Ｘは、Ｏ、ＮＨ又はＮＲ６でありそして、
Ｒ６は直鎖状又は分岐状アルキル基である、
により表される非環状モノマーと更に架橋剤との反応生成物を含んで成るポリマー。
【請求項２】
Ｒ１がメチルである請求項１のポリマー。
【請求項３】
親水性モノマーと、下記式：
【化２】
0003645919.tif 000011
式中、
Ｒ２及びＲ４中の一方は炭素原子の総数が４乃至２０である非環状一価アルキル基
であり、そして他方は水素であり、
Ｘは、Ｏ、ＮＨ又はＮＲ６でありそして、
Ｒ６は直鎖状又は分岐状アルキル基である、
により表される非環状モノマーと更に架橋剤との反応生成物を含んで成るポリマー。
【請求項４】
ＸがＯ又はＮＨである請求項２のポリマー。
【請求項５】
ＸがＯである請求項３のポリマー。
【請求項６】
非環状モノマーがヒドロキシオクチルメタクリレートである請求項４のポリマー。
【請求項７】
親水性モノマーがヒドロキシエチルメタクリルアミドである請求項６のポリマー。
【請求項８】
親水性モノマー対非環状モノマーの重量比が１.５：１乃至９：１である請求項７のポリマー。
【請求項９】
親水性モノマー対非環状モノマーの重量比が２：１乃至４：１である請求項７に記載のポリマー。
【請求項１０】
該ポリマーが更に双性イオン性モノマーも反応させた生成物を含んで成る請求項９のポリマー。
【請求項１１】
双性イオン性モノマーがスルホベタインモノマーである請求項１０のポリマー。
【請求項１２】
スルホベタインモノマーがＮ−（３−スルホプロピル−Ｎ−メタクリルオキシエチル−Ｎ，Ｎ−ジメチルアンモニウムベタインである請求項１１のポリマー。
【請求項１３】
該ポリマーが更に架橋剤も反応させた反応生成物を含んで成る請求項１２のポリマー。
【請求項１４】
架橋剤がエチレングリコールジメタクリレートである請求項１３のポリマー。
【請求項１５】
請求項１４のポリマーを含んで成る眼レンズ。
【請求項１６】
該レンズがソフトヒドロゲルコンタクトレンズである請求項１５の眼レンズ。
【請求項１７】
請求項１のポリマーを含んで成る眼レンズ。
【請求項１８】
該レンズがソフトヒドロゲルコンタクトレンズである請求項１７の眼レンズ。
【発明の詳細な説明】
【０００１】
【産業上の利用分野】
本発明は、親水性モノマー成分の反応から導かれるポリマーに関する。更に詳しくは、本発明は、眼レンズ（ｏｐｔｈａｌｍｉｃ  ｌｅｎｓｅｓ）、特にソフトヒドロゲルコンタクトレンズの製造に使用するのに特に適合した非環状モノマー成分を導入されたこのようなポリマーに関する。
【０００２】
【従来の技術及び発明が解決しようとする課題】
高含水率の薄いヒドロゲルコンタクトレンズの製造は、眼の分野の新しい開発の陰の推進力の１つである。高含水率のレンズは、着用者の角膜に普通の代謝を維持するのに必要な酸素を与える。かくして、レンズが長期間角膜上にそのまま残っていることがあるとしても、患者の高度の快適さが得られる。
【０００３】
残念なことに、高含水率ヒドロゲルは、一般に、不十分な機械的性質により特徴付けられる。これは、これらの高含水率ヒドロゲルから作られた薄いコンタクトレンズは、不十分な機械的性質を有しており、それ故取り扱いが非常に困難であることを意味する。故に、良好な機械的性質を持った高含水率ヒドロゲルを開発することが望ましい。残念なことに、これらの２つの性質はしばしば互いに両立しない。
【０００４】
ヒドロゲルレンズの機械的強靱性を改良する１つの公知の方法は、レンズを導く重合反応混合物に疎水性を持ったモノマーを加えることである。このようなモノマーには、ラウリルメタクリレートが包含される。疎水性モノマーは、平衡含水率を、従ってヒドロゲルポリマーの酸素透過性を減少させる傾向がある。これは、レンズが長期間角膜上に配置される場合に患者の不快感及び角膜の膨潤の関連した増加を引き起こす。
【０００５】
レンズの含水率は、高度に親水性のモノマーの添加により増加させることができるが、しかしながら、この改善に関連した２つの欠点がある。メタクリル酸のようなアニオン性モノマーを使用すると、或る種のタンパク質、例えばリゾチームに対する高い親和性を持ったヒドロゲルが得られる。あるいは、Ｎ,Ｎ−ジメチルアクリルアミド（ＤＭＡ）又はＮ−ビニルピロリジノン（ＮＶＰ）のような非イオン性親水性モノマーの添加は、得られるモノマーブレンドがポリスチレンを溶解することを引き起こすことがある。このファクターは重要である。何故ならば、ポリスチレンモールドを使用してレンズを形成することがしばしば望ましいからである。
【０００６】
従って、高含水率、良好な機械的性質及びポリスチレンモールドとの許容し得る相容性を持ったヒドロゲルを開発するための興味深い試みがなされた。例えば、米国特許第５,００６,６２２号は、分岐状アルキルヒドロキシシクロアルキルアクリレートと、ヒドロキシエチルメタクリレート（ＨＥＭＡ）のような親水性モノマーとの反応生成物から製造されるソフトヒドロゲルコンタクトレンズを開示している。これらのヒドロゲル系の更なる研究は、Ｊ．Ｋｕｎｚｌｅｒ，Ｇ，Ｆｒｉｅｎｄｓ，Ｒ，Ｏｚａｒｋ  ａｎｄ  Ｊ，ＭｃＧｅｅ，Ｐｏｌｙｍ．Ｍａｔｅｒ．Ｓｃｉ．Ｅｎｇ．１９９１，ｐｐ．２３９−２４０；及びＧ，Ｆｒｉｅｎｄｓ  ａｎｄ  Ｊ．Ｋｕｎｚｌｅｒ，Ｐｏｌｙｍ．Ｍａｔｅｒ．Ｓｃｉ．Ｅｎｇ．１９９０，ｐｐ．８０９−８１３、に見いだされる。これらのレンズの含水率及び物理的性質は有望であることが報告されているけれども、シクロアルキルアクリレートを合成するのに必要な工程の複雑さが、あまりにも過度にわずらわしくてあまり価値がない。
【０００７】
他の試みが米国特許第３,９８３,０８３号に開示されている。この特許は、ヒドロキシアルキルメタクリレートと他の親水性モノマーから構成されるソフトコンタクトレンズを開示している。しかしながら、このレンズ組成物は、簡単な製造及び許容し得る着用特性について所望される性質の全体的バランスを達成しない。
【０００８】
先行技術の欠陥に鑑み、眼レンズ、特にヒドロゲルコンタクトレンズを製造するためのポリマー系を開発することは有利であろう。更に詳しくは、高含水率、良好な機械的性質及びモノマー成分のポリスチレンとの許容しうる相容性により特徴付けられるヒドロゲルポリマー系からソフトヒドロゲルコンタクトレンズを製造することは特に有利であろう。
【０００９】
【課題を解決するための手段】
１つの観点では、本発明はポリマーである。該ポリマーは、親水性モノマーと下記式：
【００１０】
【化３】
0003645919.tif 000002
【００１１】
式中、
Ｒ1は水素又はメチルであり、
Ｒ2、Ｒ3、Ｒ4及びＲ5の各々は、非環状一価アルキル基であり、但し、Ｒ2＋Ｒ3＋Ｒ4＋Ｒ5の炭素原子の総数は４乃至２０であるものとし、
Ｘは、Ｏ、ＮＨ又はＮＲ6でありそして、
Ｒ6は直鎖状又は分岐状アルキル基である、
により表される非環状モノマーとの反応生成物を含んで成る。
【００１２】
他の観点では、本発明は、眼レンズである。この眼レンズは上述のポリマーを含んで成る。
【００１３】
本発明のポリマーを構成するモノマー成分は、ポリスチレンモールドと相容性であり、従って、眼レンズ、特にコンタクトレンズを形成するのにポリスチレンモールドを有利に使用することができる。本発明のポリマーから製造されたレンズは、水で膨潤された場合に、高含水率及び良好な機械的性質により特徴付けられるヒドロゲルである。
【００１４】
先行技術と対照的に、出発モノマー物質は比較的安価であり且つ製造するのが容易であり、それ故本発明は、現実的に実施可能である。さらに、このポリマーから製造されたソフトヒドロゲルコンタクトレンズの破断点伸びは、上記式に記載の非環状モノマーを均等な環状モノマーで代替する類似したポリマーから製造されたレンズに比べてより高い。
【００１５】
本発明のポリマーは、それが提供する性質の最適なバランスから利益を得ることができるいかなる用途にも使用することができる。有利には、ポリマーは生物医学的用途、特にソフトヒドロゲルコンタクトレンズのような眼レンズの製造に使用される。
【００１６】
ポリマーのモノマー成分の１つは、下記式：
【００１７】
【化４】
0003645919.tif 000003
【００１８】
式中、
Ｒ１は水素又はメチルであり、
Ｒ２、Ｒ３、Ｒ４及びＲ５中の１つは炭素原子の総数が４乃至２０である非環状一
価アルキル基であり、そして他の３つは水素であり、
Ｘは、Ｏ、ＮＨ又はＮＲ６でありそして、
Ｒ６は直鎖状又は分岐状アルキル基である、
により表される非環状モノマーである。
【００１９】
本発明の別の態様は、
【化５】
0003645919.tif 000004
式中、
Ｒ２及びＲ４中の一方は炭素原子の総数が４乃至２０非環状一価アルキル基であ
り、そして他方は水素であり、
Ｘは、Ｏ、ＮＨ又はＮＲ６でありそして、
Ｒ６は直鎖状又は分岐状アルキル基である、
により表される非環状モノマーである。上記の両方の非環状モノマーにおいて、好ましい態様では、ＸはＯであるか又はＮＨである。好ましくは、ＸはＯである。最も好ましい非環状モノマーは、ヒドロキシオクチルメタクリレート（ＨＯＭＡ）であり、これは下記の如く表される成分の混合物である：
【００２０】
【化６】
0003645919.tif 000005
【００２１】
本発明を説明する目的で、上記式に記載のモノマーの種類は、“非環状”モノマーと呼ぶ。この非環状モノマー及びその製造は、一般に、Ａ．Ｒａｄｕｇｉｎａ，Ｉ．Ｂｏｃｈａｒｏｖａ，Ｐ．Ｍａｔｋｏｖｓｋｉｉ，Ｖ．Ｇｏｌｕｂｅｖａｎｄ  Ｋ．Ｂｒｉｋｅｎｓｈｔｅｉｎ，Ｉｚｖ．Ａｋａｄ．Ｎａｕｋ  ＳＳＳＲ，Ｓｅｒ．Ｋｈｉｍ．，（１０），２２４９−５２（１９８７）に記載されている。好ましい非環状モノマーは、アクリル酸又はメタクリル酸と非環状アルケンのエポキシドとの反応、又はアクリル酸又はメタクリル酸の酸塩化物又は無水物と非環状アミノアルコールとの反応により製造することができる。最も好ましい非環状モノマー、ＨＯＭＡは、メタクリル酸と１,２−エポキシオクタンとを、高められた温度で触媒の存在下に反応させることにより製造することができる。
【００２２】
本発明を定義する目的で、“親水性モノマー”は、重合されたとき、水と接触した場合にヒドロゲルを形成することができる親水性ポリマーを生じるモノマー又はモノマーの混合物を指す。親水性モノマーの例には、アクリル酸又はメタクリル酸のヒドロキシエステル、メタクリル酸（ｍｅｔｈｙｃｒｙｌｉｃ  ａｃｉｄ）（ＭＡＡ）、ヒドロキシエチルメタクリルアミド（ＨＭＡ）、ＤＭＡ、ＮＶＰ、スチレンスルホン酸及び当業界で公知の他の親水性モノマーが包含されるが、これらに限定されるものではない。
【００２３】
アクリル酸又はメタクリル酸のヒドロキシエステルの例としては、ＨＥＭＡ、ヒドロキシエチルアクリレート（ＨＥＡ）、グリセリルメタクリレート、ヒドロキシプロピルメタクリレート、ヒドロキシプロピルアクリレート及びヒドロキシトリメチレンアクリレートが包含される。好ましいヒドロキシエステルはＨＥＭＡである。
【００２４】
最も好ましい親水性モノマーはＨＭＡである。
【００２５】
モノマー成分の相対的割合は、多数のファクター、例えば、選ばれた特定のモノマー成分及び所望されるポリマーの最終的性質に依存し、そして経験的に容易に決定することができる。一般に、親水性モノマー対非環状モノマーの重量比は、約１.５：１乃至約９：１、好ましくは約２：１乃至約４：１、更に好ましくは約２.５：１乃至約３.５：１である。親水性モノマーの量が約９０％より高ければ、得られるポリマーは良好な機械的性質（強度）を示さないであろう。他方、親水性モノマーの量が約６０％より少なければ、得られるヒドロゲルポリマーの含水率及び酸素透過性は十分に高くはないであろう。
【００２６】
本発明の特に好ましい態様では、双性イオン性（ｚｗｉｔｔｅｒｉｏｎｉｃ）モノマーが、モノマー混合物中の共反応体として加えられ、そしてポリマーは親水性モノマー成分及び非環状モノマー成分のみならず双性イオン性モノマーも反応させた反応生成物を含んで成る。
【００２７】
本発明を説明する目的で、双性イオン性モノマーは、双性イオン性官能基を含有するモノマーである。双性イオン性官能基は、少なくとも１個の正電荷及び少なくとも１個の負電荷を有する、好ましくは１個の正電荷と１個の負電荷を有する、モノマーの主鎖に結合したペンダント基を指す。双性イオン性官能性の全体的論議は、“Ｆｕｎｄａｍｅｎｔａｌｓ  ｏｆ  ｔｈｅ  Ｚｗｉｔｔｅｒｉｏｎｉｃ  Ｈｙｄｒｏｐｈｉｌｉｃ  Ｇｒｏｕｐ”  ｂｙ  Ｒ．Ｇ．Ｌａｕｇｈｌｉｎ，Ｌａｎｇｍｕｉｒ，ｐｐ．８４２−８４７（１９９１）で調べることができる。一般に、双性イオン性官能性は、適当なｐＨ、好ましくは中和され緩衝化された生理的食塩水の条件に置かれたとき、これらの官能性の各々がイオン化された形態で存在するような酸性及び塩基性官能性の両方を含有する基から形成されることができる。或いは、塩基性官能性は、或る種の正に荷電した官能性、例えば第四級アンモニウム塩で代用されうる。
【００２８】
本発明の範囲内の双性イオン性モノマーは、しばしば“両性（ａｍｐｈｏｌｙｔｉｃ）”モノマーと呼ばれそして例えば、Ｐｏｌｙａｍｐｈｏｌｙｔｅｓ，Ｅｎｃｙｃｌｏｐａｅｄｉａ  ｏｆ  Ｐｏｌｙｍｅｒ  Ｓｃｉｅｎｃｅ  ａｎｄ  Ｅｎｇｅｎｅｅｒｉｎｇ，２ｎｄ  Ｅｄ．，Ｖｏｌ．１１，Ｈ．Ｆ．Ｍａｒｋ，Ｎ．Ｍ．Ｂｉｋａｌｅｓ，Ｃ．Ｇ．Ｏｖｅｒｂｅｒｇｅｒ  ａｎｄ  Ｇ．Ｍｅｎｇｅｓ，ｅｄｓ．，Ｗｉｌｅｙ，Ｎｅｗ  Ｙｏｒｋ，１９８８において、Ｊ．Ｓ．Ｓａｌａｍｏｎｅ  及び  Ｗ．Ｃ．Ｒｉｃｅによって、述べられている。好ましい双性イオン性モノマーは、スルホベタイン類、カルボキシベタイン類及び他ベタインモノマーである。これらの中でも、スルホベタインモノマーは、最も容易に入手可能であり、それ故より好ましい。好適なスルホベタイン類の例には、１−（３−スルホプロピル−１）−２−ビニル−ピリジニウム（ＳＰＶ）、Ｎ,Ｎ−ジメチル−Ｎ−［３−［（３−メチル−１−オキソ−２−プロペニルアミノ］プロピル］−３−スルホ−１−プロパナミニウム（ＳＳＰ）、及びＮ−（３−スルホプロピル）−Ｎ−メタクリルオキシエチル−Ｎ,Ｎ−ジメチルアンモニウムベタイン（ＳＰＥ）が包含される。最も好ましい双性イオン性モノマーはＳＰＥである。その理由は、それは組成物の他のモノマー成分に対する顕著な溶解性特性及び重合中又は重合の後に加えられる慣用の希釈剤に対しても顕著な溶解性特性を有するからである。ＳＰＥの顕著な溶解性特性は、光学的に透明なレンズの製造に有意に貢献する。
【００２９】
双性イオン性官能性の導入が所望される理由は、このモノマー成分を含むポリマーから製造されたヒドロゲルコンタクトレンズは、そのレンズがその包装から長期間にわたり着用者の角膜上に移されるとき、減少した水損失を示すからである。レンズの脱水はその含水率を減少させ、この故に対応して患者の快適さを低下させるのみならず、脱水はレンズの物理的性質及び患者の快適さに顕著な影響を及ぼす。特に、脱水はレンズの屈折率、曲率及び度に影響を与えることがありそして患者を角膜合併症の危険にさらすこともある。双性イオン性モノマーの導入はレンズの熱的脱水と関連した危険を排除し又は実質的に減少させる。  重合反応混合物中の双性イオン性モノマーの濃度は、着用中レンズの水損失を排除するか又は実質的に減少させるその濃度であり、そして容易に経験的に決定することができる。一般に、双性イオン性モノマーの量は、反応性モノマー成分の重量の約５％乃至約５０％、好ましくは約２０重量％乃至約４０重量％の範囲内にあることが望ましい。双性イオン性モノマーの量が約５０％より大きい場合には、このような組成物から製造されたコンタクトレンズは、多分不十分な機械的性質及び取り扱い特性を示すであろう。
【００３０】
他の好ましい態様では、架橋剤を反応性モノマー成分に加えそして架橋剤は仕上げられたポリマーの寸法安定性を増加させると共にこれらの成分と相容性であるように選ばれる。多数の架橋剤を本発明の実施の際に首尾よく使用することができるけれども、好ましい架橋剤の例はエチレングリコールジメタクリレート（ＥＧＤＭＡ）である。レンズの寸法安定性の増加を付与するのに必要な架橋剤の量は、経験的に容易に決定することができそして所望されるレンズの物理的特性に大幅に依存するであろう。有利には、ポリマー組成物中の架橋剤の量は、組成物の反応性成分１グラム当たり約１.０ミリモル乃至約１５ミリモルである。一般に、架橋剤の量が約１.０ミリモル／グラムより少なければ、レンズの形状を保持するのに必要なレンズの剛性を含むレンズの所望の寸法安定性が得られない。架橋剤の量が約１５ミリモル／グラムより多ければ、実際問題として、ヒドロゲルレンズは、快適な患者の使用のためにはあまりも剛性にすぎそしてもろすぎることがある。好ましくは、モノマー組成物中の架橋剤の量は約２.５ミリモル／グラム乃至約１０ミリモル／グラムである。
【００３１】
ＨＥＭＡ及びＨＭＡのようないくつかの親水性モノマーは、典型的には少量の架橋剤を含有することに留意するべきである。
【００３２】
親水性モノマーは、所望される特定の用途に依存して、モノマー反応混合物中のコモノマーと共重合させて化学的及び物理的性質の特定の改良を与えることが好ましい。例えば、眼レンズの平衡含水率は、ＭＡＡをコモノマーとして使用すれば、増加させることができる。同様に、他の成分を特定の用途に対して加えて、例えば、仕上げられたレンズに紫外線吸収性又は色彩特性（ｔｉｎｔ  ｐｒｏｐｅｒｔｉｅｓ）を付与することができる。
【００３３】
モノマー反応混合物には、開始剤、通常は熱的に活性化される遊離基開始剤約０.０５％乃至１％も含まれる。このような開始剤の典型的な例には、過酸化ラウロイル、過酸化ベンゾイル、イソプロピルパーカーボネート、アゾビスイソブチロニトリル、及び過硫酸アンモニウム−ピロ亜硫酸ナトリウムの組み合わせ等のような公知のレドックス系が包含される。紫外線による照射、電子ビーム又は放射性ソースもまた、随意に重合開始剤、例えばベンゾイン及びそのエーテル及び当業界で公知のベンゾフェノン／アミン系のような電荷移動開始剤の添加と共に、重合反応を開始するのに使用することができる。
【００３４】
重合は、必須の成分のすべて及び任意の他の追加の成分との混合物において、所望により不活性希釈剤の存在下又は不存在下に行われる。重合が希釈剤の不存在下に行う場合には、得られるポリマー組成物は例えば旋盤裁断（ｌａｔｈｅ  ｃｕｔｔｉｎｇ）によるなどして、所望のレンズの形状に成形することができ、次いでこの操作に続いて必要な量の水で膨潤させることができる。別法として且つ更に好ましくは、重合は、不活性希釈剤の存在下に行われる。よく使用される不活性希釈剤は、水排除可能な（ｗａｔｅｒ−ｄｉｓｐｌａｃｅａｂｌｅ）ホウ酸エステルである。所望のホウ酸エステルの特性及び重合反応混合物中のエステルの好ましい濃度は、米国特許第４,６８０,３３６号に詳細に述べられており、この米国特許第４，６８０，３３６号による説明をもって本明細書での説明に替えるものである。しかしながら、好ましい不活性希釈剤はグリセリンである。何故ならば、グリセリンは更に改善された特性をすら与えるからである。希釈剤を使用する場合に、所望のレンズを形成するための好ましい方法には、例えば米国特許第４,５６５,３４８号に記載のモールドを使用する、遠心注型及び流し込み成形及びこれらの方法と本明細書で一般的に述べた他の方法との組み合わせが包含される。
【００３５】
本発明を説明する目的で、“眼レンズ”は、角膜上に又は眼の中に配置するのに適合したレンズである。このようなレンズの例には、コンタクトレンズ、眼内レンズ（ｉｎｔｒａｏｃｕｌａｒ  ｌｅｎｓｅｓ）及び角膜包帯レンズ（ｃｏｒｎｅａｌ  ｂａｎｄａｇｅ  ｌｅｎｓｅｓ）が含まれる。最も好ましい眼レンズはコンタクトレンズである。最も好ましいコンタクトレンズはソフトヒドロゲルレンズである。ヒドロゲルレンズは、レンズの形に成形された本発明の架橋したポリマーを有意な量の水で膨潤させることにより製造することができる。
【００３６】
【実施例】
下記の実施例は本発明の最も好ましい態様を述べる。これらの実施例は、説明するためのみのものであり特許請求の範囲に記載された本発明の範囲を限定するものであると理解されるべきではない。特許請求の範囲に記載の本発明の範囲及び精神の範囲内の多数の追加の態様は、本明細書を詳細に検討すれば当業者には明らかであろう。
【００３７】
実施例１
メタクリル酸２８.８部を、塩化テトラメチルアンモニウム０.０７部及びヒドロキノンモノメチルエーテル０.２１部の存在下に、１,２−エポキシオクタン４０.０部と、反応混合物にＯ2を吹き込みながら１４０℃で４時間反応させることにより、ヒドロキシオクチルメタクリレート（ＨＯＭＡ）を製造する。生成物を９５−１１０℃／０.４ｍｍで蒸留してＨＯＭＡ４６グラムを得、このものをＩＲ及びＮＭＲにより同定した。
【００３８】
実施例２
ＨＭＡ（塩化メタクリロイルをエタノールアミンと反応させることにより製造されそして少量の２−メタクリルアミドエチルメタクリレート架橋剤を含有する）７４部、ＨＯＭＡ２６部、α−ヒドロキシ−α，α−ジメチルアセトフェノン（紫外線活性光開始剤）０.３４部のブレンドを製造する。このモノマーブレンド７５部を、更に２５部のグリセリン（ＧＬＹＣ）希釈剤（モノマー／希釈剤（Ｍ／Ｄ）＝７５／２５）と一緒にしそして２つの部分のポリスチレンモールド内で紫外線に露光させることにより架橋させてコンタクトレンズ形物を成形する。モールドを開きそしてエタノールと緩衝化された生理的食塩水の１：１ブレンド中に約１時間浸漬し、次いでホウ酸塩緩衝化生理的食塩水に移す。
【００３９】
インストロンモデル１１２２引張試験機を使用して引張特性を決定する。含水率は重量法により決定しそして
0003645919.tif 000006
として表される。
【００４０】
【表１】
0003645919.tif 000007
【００４１】
実施例３−５
実施例２の方法に従い、表１に示された追加の組成物を製造しそして各々の性質を決定した。レンズのすべては光学的に透明である。
【００４２】
実施例６−２５
ラシッヒ・コーポレーションから得られたＳＰＥを使用し、ブレンドを溶解するまで４０℃で撹拌しながら加熱しそしてろ過してレンズを形成する前に小さな粒子を除去することを除いては、実施例２の方法に従う。レンズのすべては光学的に透明である。組成物及び得られる性質を表２に示す。ＢＤＢＡＥは、１，４−ブタンジオールのホウ酸エステルを指す。
【００４３】
【表２】
0003645919.tif 000008
【００４４】
【表３】
0003645919.tif 000009